(57)【要約】      （修正有）【課題】熱処理時のＭＤ方向の寸法安定性が良好であり、ＴＤ方向の収縮率が大きい二軸延伸ポリアミドフィルムを提供する。このような二軸延伸ポリアミドフィルムは、ラベル加工・包装加工等におけるシュリンク加工性に優れているため、種々のシュリンクフィルムとして好適に使用ができる。【解決手段】１００℃の沸騰水中で５分間処理した後に測定される収縮率が、製膜時の縦方向（ＭＤ方向）が５％以下、横方向（ＴＤ方向）が３〜３０％であることを特徴とする二軸延伸ポリアミドフィルム。【選択図】なし【特許請求の範囲】
【請求項１】
１００℃の沸騰水中で５分間処理した後に測定される収縮率が、製膜時の縦方向（ＭＤ方向）が５％以下、横方向（ＴＤ方向）が３〜３０％であることを特徴とする二軸延伸ポリアミドフィルム。
【請求項２】
横方向（ＴＤ方向）の収縮率（Ｙ）と縦方向（ＭＤ方向）の収縮率（Ｘ）の比率Ｙ／Ｘが３以上である請求項１記載の二軸延伸ポリアミドフィルム。
【請求項３】
温度５０〜２１０℃で、縦方向（ＭＤ方向）および横方向（ＴＤ方向）における延伸倍率がともに２．５〜４．０倍で同時二軸延伸する請求項１または２記載の二軸延伸ポリアミドフィルムの製造方法。
【請求項４】
同時二軸延伸後の熱固定処理が、縦方向（ＭＤ方向）の弛緩処理を伴う請求項３記載の二軸延伸ポリアミドフィルムの製造方法。
【請求項５】
縦方向（ＭＤ方向）の弛緩処理において、弛緩率が０．５〜３０％である請求項４記載の二軸延伸ポリアミドフィルムの製造方法。
【請求項６】
さらに、横方向（ＴＤ方向）の弛緩処理を伴う請求項５記載の二軸延伸ポリアミドフィルムの製造方法。
【請求項７】
請求項１または２記載の二軸延伸ポリアミドフィルムを用いたシュリンクラベル。
【発明の詳細な説明】
【技術分野】
【０００１】
本発明は、収縮特性が向上した二軸延伸ポリアミドフィルムに関する。
【背景技術】
【０００２】
近年、お茶や清涼飲料水等の飲料用容器として、ポリエチレンテレフタレート製ボトル（ＰＥＴボトル）などのプラスチック製ボトルが広く利用されている。これらの容器では、使用した素材を効率よく再利用するため、ボトル本体に直接印刷し接着剤を用いてラベルを貼付したりすることが極力避けられている。そのため、商品としての必要な表示（商品名や取扱説明など）や装飾をボトルに施すためには、該表示や装飾を一旦熱収縮性フィルム（「シュリンクフィルム」とも称する）に印刷し、該熱収縮性フィルムをシュリンクラベルに仕立てた後にボトルに装着し、加熱収縮（シュリンク加工）させてボトルに固定する方法が一般的である。
【０００３】
従来のラベルに用いられる、熱収縮性ポリエステル系フィルムで収縮包装した場合では、輸送時の集積体同士の衝撃や集積体を梱包した箱との摩擦等により傷が生じやすく、さらにフィルム製膜において一方向へ延伸している性質上、フィルムが主収縮方向に大きく裂け、被包装体を保持できず、商品価値を損なう問題がある。
【０００４】
一般的に、ポリエステル系フィルムは摩擦、突き刺し強度、ピンホール強度が不十分であり、裂け等の問題に対処するには厚みを厚くすることが要求される。これに対し、薄肉であって強度特性が優れたポリアミド系フィルムを用いることが検討され始めている。
ところで、シュリンクフィルムとしては、優れた強度特性とともに、シュリンク加工に適した収縮特性を有することが必要とされる。
【０００５】
収縮処理に適する熱収縮特性を得る方法として、脂肪族ポリアミド系樹脂と、キシリレン系ポリアミド樹脂を所定割合で含有させることで、適当な熱収縮性を有したバリアシュリンクフィルムが提案されている（例えば特許文献１）。また、ポリオレフィン系樹脂／ポリアミド系樹脂／ポリオレフィン系樹脂とからなる積層フィルムにおいて、前記積層フィルムが有する引張り伸び応力を特定範囲とすることで、収縮特性を向上させたストレッチシュリンクフィルムが提案されている（例えば特許文献２）。
【先行技術文献】
【特許文献】
【０００６】
【特許文献１】特開２００１−３４１２０１号公報
【特許文献２】特開２００７−１５２１０号公報
【発明の概要】
【発明が解決しようとする課題】
【０００７】
本発明者は、上記特許文献１、２のような方法を用いたとしても、以下のような問題点があることを見出した。
特許文献１のようなテンター延伸のフィルムでは、特にＭＤ方向での収縮が大きく、ラベルとしての収縮変形特性が不十分であった。特許文献２のようなチューブラー延伸のフィルムでは、ＭＤ／ＴＤの収縮バランスは向上したが、ＴＤ方向の収縮が不足しラベルとして使用するには不適であり、また強度も不足した。
【０００８】
本発明は、熱処理時のＭＤ方向の寸法安定性が良好であり、ＴＤ方向の収縮率が大きい二軸延伸ポリアミドフィルムを提供することを目的とする。
【課題を解決するための手段】
【０００９】
本発明者は、前記課題を解決するために鋭意検討した結果、本発明に到達した。
すなわち、本発明の要旨は下記の通りである。
（１）１００℃の沸騰水中で５分間処理した後に測定される収縮率が、製膜時の縦方向（ＭＤ方向）が５％以下、横方向（ＴＤ方向）が３〜３０％であることを特徴とする二軸延伸ポリアミドフィルム。
（２）横方向（ＴＤ方向）の収縮率（Ｙ）と縦方向（ＭＤ方向）の収縮率（Ｘ）の比率Ｙ／Ｘが３以上である（１）の二軸延伸ポリアミドフィルム。
（３）温度５０〜２１０℃で、縦方向（ＭＤ方向）および横方向（ＴＤ方向）における延伸倍率がともに２．５〜４．０倍で同時二軸延伸する（１）または（２）の二軸延伸ポリアミドフィルムの製造方法。
（４）同時二軸延伸後の熱固定処理が、縦方向（ＭＤ方向）の弛緩処理を伴う（３）の二軸延伸ポリアミドフィルムの製造方法。
（５）縦方向（ＭＤ方向）の弛緩処理において、弛緩率が０．５〜３０％である（４）の二軸延伸ポリアミドフィルムの製造方法。
（６）さらに、横方向（ＴＤ方向）の弛緩処理を伴う（５）の二軸延伸ポリアミドフィルムの製造方法。
（７）（１）または（２）の二軸延伸ポリアミドフィルムを用いたシュリンクラベル。
【発明の効果】
【００１０】
本発明によれば、熱処理時のＭＤ方向の寸法安定性が良好であり、ＴＤ方向の収縮率が大きい二軸延伸ポリアミドフィルムが得られる。
このような二軸延伸ポリアミドフィルムは、ラベル加工・包装加工等におけるシュリンク加工性に優れているため、種々のシュリンクフィルムとして好適に使用ができる。
【発明を実施するための形態】
【００１１】
以下、本発明について詳細に説明する、
【００１２】
本発明の二軸延伸ポリアミドフィルムは、１００℃の沸騰水中で５分間処理した後に測定される収縮率が、製膜時の縦方向（以下、ＭＤ方向という）が５％以下、横方向（以下、ＴＤ方向という）が３〜３０％であることが必要である。好ましくは、ＭＤ方向が４％以下、ＴＤ方向が１０〜３０％であり、より好ましくは、ＭＤ方向が３％以下、ＴＤ方向が１５〜３０％である。ＭＤ方向の収縮率が５％を超えると、シュリンク加工の際に収縮の異方性が得られず、ＭＤ方向の寸法の安定性が不十分となる。また、ＴＤ方向の収縮率が３％未満であると、ラベルとして用いた際に収縮不足が生じ、収縮率が３０％を超えるとシワが入ったりする。
【００１３】
また、前記ＴＤ方向の収縮率（Ｙ）とＭＤ方向の収縮率（Ｘ）の比率Ｙ／Ｘは、３以上であることが好ましい。Ｙ／Ｘを３以上、好ましくは５以上、より好ましくは１０以上とすることによって、収縮の異方性を高めることができる。すなわち、ＭＤ方向の収縮率に対し、ＴＤ方向の収縮率が高まるために、ラベルとしてシュリンク加工を行う際の収縮特性を向上し、さらにシワや収縮不足によるたるみを低減し、得られたラベルの外観を向上することができる。また、そのようにして得られたラベルは、機械特性が向上し、破断や裂け等の問題が低減するため、ラベル以外に集積包装においても好適に使用ができる。
【００１４】
本発明の二軸延伸ポリアミドフィルムに用いるポリアミド樹脂としては、例えば、ポリアミド６、ポリアミド６６、ポリアミド６１０、ポリアミド１１、ポリアミド１２、ポリヘキサメチレンテレフタラミド（ポリアミド６Ｔ）、ポリメタキシリレンアジパミド（ポリアミドＭＸＤ６）などが挙げられ、それら単体、共重合体または混合物として用いることができる。中でも、ポリアミド６、ポリアミド６／６６の共重合体、ポリアミド６とポリアミドＭＸＤ６の混合物が好ましく、機械物性と経済性のバランスに優れる観点からポリアミド６が最も好ましい。
【００１５】
本発明に用いるポリアミド樹脂の相対粘度は特に制限されるものではないが、溶媒として９６％硫酸を用い、温度２５℃、濃度１ｇ／ｄＬの条件で測定した相対粘度が１．５〜５．０であることが好ましく、２．０〜４．０であることがより好ましい。この相対粘度が１．５未満のものは、フィルムの力学的特性が著しく低下しやすくなる。また、５．０を超えるものは、フィルムの製膜性に支障をきたしやすくなる。なお、ここにいう相対粘度とは、ポリアミド樹脂を９６％硫酸に濃度１．０ｇ／ｄＬとなるよう溶解させた試料溶液（液温２０℃）を、所定の粘度計（例えば、ウベローデ型粘度計）を用いて測定した場合に得られる値をいう。
【００１６】
なお、本発明の二軸延伸ポリアミドフィルムの特性を損ねない範囲で他の樹脂を混合して用いてもよい。また、本発明に用いるポリアミド樹脂には、通常公知の添加剤、例えば滑剤や帯電防止剤、酸化防止剤、結晶核剤、耐候剤、難燃剤、可塑剤、離形剤などを添加することができる。
【００１７】
本発明の二軸延伸ポリアミドフィルムの製造方法について説明をする。
本発明における二軸延伸ポリアミドフィルムは、後述のＭＤ方向の弛緩処理以外は公知の二軸延伸フィルムの製造方法を用いて製造することができる。通常、二軸延伸ポリアミドフィルムは、チューブラー方式により環状に押出し空気吹込みにより同時二軸延伸する方法、テンター方式によりＴダイよりシート状に押し出されたキャストシートを同時二軸延伸、または逐次二軸延伸によって延伸する方法が挙げられる。
【００１８】
ところが、上記のような方法ではＭＤ方向の収縮率をコントロールし、品質安定性・生産性に優れた二軸延伸ポリアミドフィルムを得ることは困難であった。チューブラー式同時二軸延伸法は良好な縦横の収縮バランス（歪みバランス）を得ることができるが、収縮率に異方性を持たせることは難しく、他の延伸方法と比較した場合生産性が劣る。テンター式同時二軸延伸法は、ＭＤ方向の収縮率をコントロールできないという問題がある。テンター式逐次二軸延伸法はＭＤ収縮率をコントロールすることは可能だが、ＭＤ延伸工程で機械負荷が増加する上に、ＴＤ方向での機械物性のバラツキが大きくなり品質安定性・生産性が低下するという問題があった。
特に本発明の二軸延伸ポリアミドフィルムにおいては、得られるフィルムにおいて、ＭＤ方向の収縮率を低減することが重要であるため、ＭＤ収縮率の制御が容易な延伸方法、または延伸条件を適用することが求められていた。
【００１９】
特に、本発明の所定の収縮特性を有する二軸延伸ポリアミドフィルムを効率良く生産するためには、フィルム製膜法を用いて、得られた未延伸フィルムを、例えばＭＤ方向の弛緩処理工程を有する同時二軸延伸機で延伸することで製造することができる。すなわち、ポリアミド樹脂を押出機で溶融し、Ｔダイから溶融ポリマーを押出後、キャスティングロールで冷却して未延伸シートを作製し、これをＭＤ方向の弛緩処理工程を有するテンターを用いて延伸を行うことで、所定収縮率を有する二軸延伸ポリアミドフィルムを製造することが可能となる。
【００２０】
ＭＤ方向の弛緩処理工程を有するテンターとしては、特に制限はなく、例えば、パンタグラフ方式テンター、スクリュー方式テンター、リニアモーター式テンターなどを挙げることができる。上記テンターの中でも、パンタグラフ方式テンターにおいては、個々のクリップが相互に連結され、ＭＤ方向に弛緩処理工程を設けたとしても、ＭＤ方向の収縮率を十分に低減するために必要とされる、選択できる弛緩処理の条件の巾は必ずしも広くなく制限された。一方、リニアモーター式テンターにおいては、個々のクリップがリニアモーター方式で単独に駆動しており、可変周波数ドライバを用い巾広く制御することで縦延伸倍率変化を任意に決めることができる。したがって、ＭＤ方向の収縮率を任意に、しかも幅広く制御することが可能となった。
【００２１】
以下、本発明の二軸延伸ポリアミドフィルムを製造するにあたり、好ましい製造方法として挙げられるリニアモーター式テンターによる製造の流れを具体的に挙げ、説明をする。なお、本発明の二軸延伸ポリアミドフィルムは、所定収縮率を満たすことができれば、その製造方法は特に限定されるものではなく、また前記リニアモーター式テンターを用いた製造方法に限定されるものでもない。
【００２２】
まず、ポリアミド樹脂を押出機で溶融し、Ｔダイから溶融ポリマーを押出後、キャスティングロールで冷却して未延伸シートを作製する。未延伸シートは同時二軸延伸するに先立って、２０〜８０℃に温調された温水槽に送り、１０分間以下の調湿処理を施す。この処理は、延伸工程におけるポリアミドフィルムの切断を防止するためのものであり、この調湿によってポリアミド樹脂を適度に可塑化し、結晶化を抑制することができる。
【００２３】
未延伸シートを、水分率が３．０〜７．０質量％、好ましくは４．０〜６．０質量％となるように吸水処理した後、縦及び横方向に同時二軸延伸することが好ましい。吸水率が３．０質量％未満の場合には、延伸応力が増大して切断などのトラブルが起き操業性が低下し、また、吸水率が７．０質量％より大きいと、得られる二軸延伸ポリアミドフィルムの強度が低下したり巾方向の厚みムラが増大する。また、吸水率が大きすぎると吸水処理中の未延伸シートに折れシワが生じ未延伸シートの蛇行などのトラブルが生じやすくなる。
【００２４】
吸水処理を施した未延伸シートは同時二軸延伸するに先立って、温度１４０〜２００℃、好ましくは１５０〜１８０℃で予熱される。予熱温度が１４０℃より低いと、得られる二軸延伸ポリアミドフィルムの熱収縮率の斜め差が大きくなり、また、延伸切断が発生して操業性が低下する。また、予熱温度が２００℃より高いと、二軸延伸ポリアミドフィルムの透明性が悪化する。
【００２５】
吸水および予熱処理を施した未延伸シートは温度５０〜２１０℃、延伸倍率が通常、縦および横方向に２．５〜４．０倍の倍率で同時二軸延伸される。
【００２６】
次に、同時二軸延伸されたポリアミドフィルムは、温度１００〜２１５℃で熱処理されることが好ましい。熱処理温度が１００℃より低いと、熱収縮率の斜め差が大きくなり、２１５℃より高いと、得られる二軸延伸ポリアミドフィルムの耐衝撃性や透明性が低下するので好ましくない。
【００２７】
また引き続いて、熱処理を行った直後のゾーンで、ＴＤ方向の弛緩率を０〜１５％、好ましくは０〜１０％、さらに好ましくは０〜５％で、温度１００〜２１５℃で１〜１０秒間の熱処理を施すのが好ましい。ＴＤ方向の弛緩率が１５％を超えると生産性、得られる二軸延伸ポリアミドフィルムの機械特性が低下するので好ましくない。
【００２８】
ＴＤ方向の弛緩工程と前後し、ＭＤ方向の弛緩率を０．５〜３０％、好ましくは０．５〜８％、さらに好ましくは０．５〜５％で、温度１００〜２１５℃で１〜１０秒間の熱処理を施し、二軸延伸ポリアミドフィルムとする。ＭＤ方向の弛緩率が３０％を超えると生産性、得られる二軸延伸ポリアミドフィルムの機械特性が低下するので好ましくない。
【００２９】
ＭＤおよびＴＤ方向での弛緩処理を施した後、１００℃程度で冷却し、目的とする厚みの二軸延伸ポリアミドフィルムを得る。二軸延伸ポリアミドフィルムの厚みは特に限定されないが、包装用途に使用する場合には、１０〜２５μｍの範囲のものが好ましい。
【００３０】
また本発明の要件を満たしていれば、単層でも２層以上の多層であってもよい。
【００３１】
本発明の二軸延伸ポリアミドフィルムには、必要に応じて本発明の効果を損なわない範囲で片面または両面に対し、コロナ放電処理など、放電処理を施して良い。ただし、通常のフィルムに比べ、本発明の特定の収縮率を有する二軸延伸ポリアミドフィルムは、放電処理によってブロッキング等の懸念が高まるため、シリカ、有機滑剤等の各種スリップ剤と組み合わせて、ブロッキング抑制の効果を高めることもできる。
【００３２】
本発明の二軸延伸ポリアミドフィルムは、熱処理時のＭＤ方向の寸法安定性が良好であり、ＴＤ方向の収縮率が大きいため、各種包装用途、工業用途で使用が可能である。特に、ＴＤ方向での収縮率が大きいため、シュリンクフィルムとして好適に使用できる。シュリンクフィルムとしては、個包装、集積包装だけでなく、缶、箱、瓶、ガラス製ボトルやＰＥＴ製ボトル等の各種表示を行うためのラベルとして、印刷、蒸着、コーティング等を行い表示性、意匠性を高めて使用することができる。また、従来のポリオレフィン系フィルムやポリエステル系フィルムに比べ、機械特性が向上するため、特に集積包装、ラベルとして用いた際のフィルムの裂け等の懸念を低減し、包装材料としての機能性を高めることもできる。
【実施例】
【００３３】
以下、本発明を実施例により詳細に説明する。ただし、本発明は下記実施例に限定されるものではない。
【００３４】
１．測定方法
（１）収縮率
実施例もしくは比較例にて得られた二軸延伸ポリアミドフィルムにつき、２３℃×５０％ＲＨの雰囲気下で、その表層部を除去して、ロールの内部より全幅の試料をサンプリングし、２時間試料を調湿した。次に、前記試料よりＭＤ方向、ＴＤ方向について巾１０ｍｍ、長さ１５０ｍｍの短冊状に切り出し、その長さ方向に沿って約１００ｍｍの間隔をおいて一対の標点をつけ試験片とした。前記試験片の標点間距離を測定し、Ｌ０（ｍｍ）とした。その試験片をボイル処理（１００℃の沸騰水で５分間）し、処理後再度２３℃×５０％ＲＨの雰囲気下で２時間以上調湿した後、標点間距離Ｌ（ｍｍ）を測定し、ボイル処理前後の試験片長さより下記式により収縮率を求めた。なお、ネックの発生したフィルムについては測定しなかった。
収縮率（％）＝｛（Ｌ０−Ｌ）／Ｌ０｝×１００
【００３５】
（２）引張特性
実施例もしくは比較例にて得られた二軸延伸ポリアミドフィルムにつき、ＭＤ方向、ＴＤ方向について巾１０ｍｍ、長さ１５０ｍｍの短冊状の試験片を切り出した。２３℃×５０％ＲＨの雰囲気下で、前記試験片を用いて、標点間距離１００ｍ、引張速度５００ｍｍ／ｍｉｎで引張試験を実施し、引張破断強度、引張破断伸度を測定した。
【００３６】
（３）収縮仕上がり性
実施例もしくは比較例にて得られた二軸延伸ポリアミドフィルムから、縦１２０×横３００ｍｍの試験片を切り出した。ここで、試験片の縦方向がＭＤ方向、横方向がＴＤ方向となるようにした。市販の絞り缶（フリスキー社製フリスキー；１５５ｇ×３缶、缶の直径８５×高さ１１５ｍｍ）に対し、缶の高さ方向と試験片の縦方向が一致するようにして、軽く巻き付け、端部を接着し筒状に加工した。その後、ユニバーサルシュリンカー（協和電機社製Ｋ２０００型）を用い、所定熱風温度下（第１ゾーン温度１７０℃、第２ゾーン温度１７０℃）、通過時間１５秒で処理し、絞り缶に対し試験片を収縮させ巻き付けた。巻き付け後の外観を下記基準で評価した。
Ｏ：収縮が良好でタルミ、シワが発生しなかった。
△：収縮が不十分でタルミが発生した。
×：収縮シワが発生した
【００３７】
実施例１
ポリアミド６樹脂（ユニチカ社製Ａ１０３０ＢＲＦ）１００質量部に対して、平均粒径２．５μｍの凝集シリカを０．０８質量％となるように添加し、２５０℃の温度で溶融して、滞留時間５分でＴダイ出口より押出し、急冷固化して未延伸シートを得た。
【００３８】
未延伸シートを５０℃に温調した温水槽に導き２分間温水に浸漬して、未延伸シートに５質量％の水分を吸水させた。次いで、この未延伸シートの端部をリニアモーター式テンターのクリップに把持し１６０℃の予熱ゾーンを走行させた後、温度１７５℃でＭＤに２．５倍、ＴＤに３．６倍で同時二軸延伸した。その後ＭＤ弛緩率を１５％、ＴＤ弛緩率を５％として、１５０℃の熱固定ピーク温度で熱処理を施した後、室温まで冷却して巻き取り、厚さ１５μｍの二軸延伸ポリアミドフィルムを得た。得られた二軸延伸ポリアミドフィルムについて、熱水収縮率、引張特性、収縮仕上り性の評価を行った。その結果を表１に示す。
【００３９】
【表１】
2015168218.tif 000002
【００４０】
実施例２〜５、比較例１
延伸倍率、ＭＤ方向の弛緩率およびＴＤ方向の弛緩率、熱固定温度を表１のように変更した以外は、実施例１と同様にして、二軸延伸ポリアミドフィルムの製造を行った。得られた二軸延伸ポリアミドフィルムについて、熱水収縮率、引張特性、収縮仕上り性の評価を行った。その結果を表１に示す。
【００４１】
比較例２
ＴＤ方向の弛緩率を３５％とする以外は、実施例１と同様にして、二軸延伸ポリアミドフィルムの製膜、延伸を試みた。しかし、延伸機内でタルミが発生し、二軸延伸ポリアミドフィルムを得ることができなかった。
【００４２】
比較例３
ＭＤ方向の弛緩率を３５％とする以外は、実施例１と同様にして、二軸延伸ポリアミドフィルムの製膜、延伸を試みた。しかし、ネックの入った二軸延伸ポリアミドフィルムしか得ることができなかった。
【００４３】
比較例４
リニアモーター式テンターにより製造された二軸延伸ポリアミドフィルムに代えて、インフレーション方式で延伸されたポリアミドフィルム（興人社製ボニールＲＸ、厚み２５μｍ）を用い、熱水収縮率、引張特性、収縮仕上り性の評価を行った。その結果を表１に示す。
【００４４】
比較例５
パンタグラフ式の同時二軸延伸機を用い、ＭＤ方向の弛緩率およびＴＤ方向の弛緩率を表１のように変更した以外は、実施例１と同様にして、二軸延伸ポリアミドフィルムの製造を行った。得られた二軸延伸ポリアミドフィルムについて、熱水収縮率、引張特性、収縮仕上り性の評価を行った。その結果を表１に示す。
なお、ＭＤ方向の弛緩率を５％と設定したかったが、用いた延伸機の機械的な制約により、ＭＤ方向に弛緩できなかった。
【００４５】
実施例１〜５では、１００℃熱水中の収縮率がＭＤ方向が５％以下、ＴＤ方向が３〜３０％で、ＭＤ方向の収縮をコントロールした収縮異方性のある収縮仕上がり性が良好な二軸延伸ポリアミドフィルムが得られた。また、二軸延伸ポリアミドフィルムの引張特性も良好であった。
【００４６】
比較例１では、ＭＤ弛緩処理がなされていないため、ＭＤ方向の収縮が大きくなり収縮異方性が得られず、収縮仕上がり性が劣った。
【００４７】
比較例４では、インフレーション方式で延伸されたポリアミドフィルムであるため収縮の異方性は得られず、収縮仕上がり性が劣った。
【００４８】
比較例５では、パンタグラフ式の同時二軸延伸機で延伸されたポリアミドフィルムであるため、ＭＤ方向の収縮が大きくなり収縮異方性が得られず、収縮仕上がり性が劣った。